(57)【要約】【課題】本発明の目的は、コーティング剤の種類およびコーティング剤の層数に関係なく、量などの、皮膚上のコーティング剤の特性を判定することである。【解決手段】本発明は、対象に光を照射するステップと、光照射に応答して、対象から放出される蛍光を検出するステップと、検出された蛍光から第１の測定結果を得るステップと、コーティング剤を対象上に塗布するステップと、対象に光を照射するステップと、光照射に応答して、対象から放出された蛍光を検出するステップと、検出された蛍光から第２の測定結果を得るステップと、第１の測定結果と第２の測定結果を比較して、コーティング剤の特性を判定するステップとを含む、コーティング剤の特性を判定する方法を提供する。【選択図】図１
2019100741.tif 000002
【特許請求の範囲】
【請求項１】
コーティング剤の特性を判定する方法であって、
光で対象を照射するステップと、
前記光照射に応答して、前記対象から放出される蛍光を検出するステップと、
前記検出された蛍光から第１の測定結果を得るステップと、
前記コーティング剤を前記対象上に塗布するステップと、
前記対象を前記光で照射するステップと、
前記光照射に応答して、前記対象から放出される前記蛍光を検出するステップと、
前記検出された蛍光から第２の測定結果を得るステップと、
前記第１の測定結果と前記第２の測定結果とを比較して、前記コーティング剤の特性を判定するステップと
を含む、コーティング剤の特性を判定する方法。
【請求項２】
前記対象を照射する前記光は紫外線または青色光である、請求項１に記載の方法。
【請求項３】
前記対象から放出される前記蛍光の波長が、前記対象を照射する前記光の波長より長い、請求項１に記載の方法。
【請求項４】
前記第１の測定結果および前記第２の測定結果は蛍光スペクトル強度を含む、請求項１に記載の方法。
【請求項５】
前記第１の測定結果および前記第２の測定結果は、赤、緑、および青の波長範囲内の強度を含む、請求項１に記載の方法。
【請求項６】
前記対象から放出される前記蛍光は、前記対象を照射する前記光の波長を遮断するように構成されているフィルタを通して測定される、請求項１に記載の方法。
【請求項７】
前記コーティング剤は紫外線防御コーティング剤または日焼け止め剤を含む、請求項１に記載の方法。
【請求項８】
前記対象はヒトの皮膚である、請求項１に記載の方法。
【請求項９】
コーティング剤の特性を判定するデバイスであって、
対象を照射するように構成されている光源と、
前記対象から放出される蛍光を検出するように構成されている光検出器と、
前記コーティング剤を前記対象上に塗布する前後に、前記検出された蛍光の測定結果を生成するように、かつ前記測定結果を比較して、前記対象上に塗布された前記コーティング剤の特性を判定するように構成されている制御構成要素と
を含む、コーティング剤の特性を判定するデバイス。
【請求項１０】
前記光源は、紫外線または青色光で前記対象を照射するように構成されている、請求項９に記載のデバイス。
【請求項１１】
前記光検出器は、前記対象を照射する前記光の波長より長い波長を有する前記蛍光を検出するように構成されている、請求項９に記載のデバイス。
【請求項１２】
前記制御構成要素は、前記光検出器により検出される蛍光スペクトル強度を含む測定結果を生成するように構成されている、請求項９に記載のデバイス。
【請求項１３】
前記制御構成要素は、赤、緑、および青の波長範囲内の、前記光検出器により検出される前記蛍光の強度を含む測定結果を生成するように構成されている、請求項９に記載のデバイス。
【請求項１４】
前記光検出器と前記対象との間にフィルタをさらに含み、前記フィルタは前記光源から放出される光の波長を遮断するように構成されている、請求項９に記載のデバイス。
【請求項１５】
前記光源および前記光検出器を取り囲むように、かつ前記対象と接触するように構成されているカバーをさらに含む、請求項９に記載のデバイス。
【請求項１６】
前記光源と前記光検出器との間に配設されている壁をさらに含み、前記壁は、前記対象上に光を照射するときに前記壁と前記対象との間に空間を確保するように構成されている、請求項９に記載のデバイス。
【請求項１７】
前記対象はヒトの皮膚である、請求項９に記載のデバイス。
【発明の詳細な説明】
【技術分野】
【０００１】
本発明は、ヒトの皮膚などの対象に塗布される紫外線防御コーティング剤または日焼け止め剤の存在および特性を判定する方法ならびにデバイスに関する。
【背景技術】
【０００２】
光でコーティング剤を照射しかつコーティング剤から反射された光を検出する方法が、ヒトの皮膚上に塗布される紫外線防御コーティング剤または日焼け止め剤の存在、およびその塗布量などの特性を判定する方法として知られている。例えば、特許公報１が、皮膚に塗布されたコーティング剤中の蛍光性発色団から放出される蛍光を検出することにより、コーティング剤の特性を判定する方法を開示している。詳細には、特許公報１に開示されている先行技術の方法は、波長が定められていない光で、皮膚に塗布されたコーティング剤を照射することを利用する。この光は、コーティング剤中に含まれる蛍光性発色団を励起させて、４００ｎｍから６００ｎｍまでの間の範囲内の蛍光を放出させる。コーティング剤の存在は、蛍光を測定することにより判定され得る。
【０００３】
先行技術の方法は、蛍光性発色団を含む特定のコーティング剤のみに適用され得る。蛍光性発色団を含まないコーティング剤および無機コーティング剤（ファンデーションなどの）が蛍光を放出しないので、先行技術の方法は、コーティング剤の存在を正確に判定することができない。さらに、先行技術の方法は、コーティング剤から放出された光を検出するので、コーティング剤の複数の層が皮膚に塗布された場合、最外層のみが検出される可能性があり、それが結果的に誤った判定をもたらす可能性がある。
【０００４】
したがって、コーティング剤の種類およびコーティング剤の層数に関係なく、量などの、皮膚上のコーティング剤の特性を判定するための解決策が研究されてきた。
【先行技術文献】
【特許文献】
【０００５】
【特許文献１】欧州特許第２２７５１７６号明細書
【発明の概要】
【発明が解決しようとする課題】
【０００６】
本発明の目的は、コーティング剤の種類およびコーティング剤の層数に関係なく、量などの、皮膚上のコーティング剤の特性を判定することである。
【課題を解決するための手段】
【０００７】
本発明は、上記目的を達成する以下の解決策を提供する。
【０００８】
本発明は、
光で対象を照射するステップと、
光照射に応答して、対象から放出される蛍光を検出するステップと、
検出された蛍光から第１の測定結果を得るステップと、
コーティング剤を対象上に塗布するステップと、
光で対象を照射するステップと、
光照射に応答して、対象から放出される蛍光を検出するステップと、
検出された蛍光から第２の測定結果を得るステップと、
第１の測定結果と第２の測定結果とを比較して、コーティング剤の特性を判定するステップと
を含む、コーティング剤の特性を判定する方法を提供する。
【０００９】
上記方法は、コーティング剤の代わりに、対象から放出される蛍光を測定するので、上記方法は、コーティング剤の種類およびコーティング剤に含まれる層数に関係なく、対象に塗布されるコーティング剤の量などの特性を判定することができる。
【００１０】
本発明の方法によれば、対象を照射する光は、紫外線または青色光であってもよい。
【００１１】
上記方法は、紫外線または青色光により、対象の蛍光の効果的な励起を実現することができる。
【００１２】
本発明の方法によれば、対象から放出される蛍光の波長が、対象を照射する光の波長より長い可能性がある。
【００１３】
上記方法は、対象を照射する光と対象から放出される蛍光とを容易に分離し、測定することができる。
【００１４】
本発明の方法によれば、第１の測定結果および第２の測定結果は蛍光スペクトル強度を含み得る。
【００１５】
上記方法は、コーティング剤を対象上に塗布する前後に、各波長における蛍光スペクトル強度の変化を測定することにより、コーティング剤の様々な特性を判定することができる。
【００１６】
本発明の方法によれば、第１の測定結果および第２の測定結果は、赤、緑、および青の波長範囲内の強度を含み得る。
【００１７】
上記方法は、コーティング剤を対象上に塗布する前後に、赤、緑、青の範囲内の蛍光の光強度の変化を測定することにより、コーティング剤の様々な特性を判定することができる。
【００１８】
本発明の方法によれば、対象から放出される蛍光は、対象を照射する光の波長を遮断するように構成されているフィルタを通して測定される。
【００１９】
上記方法は、フィルタにより、対象を照射する光を遮断して、対象から放出される蛍光のみを測定することにより、測定精度を向上させることができる。
【００２０】
本発明の方法によれば、コーティング剤は、紫外線防御コーティング剤または日焼け止め剤を含み得る。
【００２１】
上記方法は、紫外線防御コーティング剤または日焼け止め剤の特性を判定することができる。
【００２２】
本発明の方法によれば、対象はヒトの皮膚であってもよい。
【００２３】
上記方法は、ヒトの皮膚上に塗布されたコーティング剤の特性を判定することができる。
【００２４】
また、本発明は、
光で対象を照射するように構成されている光源と、
対象から放出される蛍光を検出するように構成されている光検出器と、
コーティング剤を対象上に塗布する前後に、検出された蛍光の測定結果を生成するように、かつ測定結果を比較して、対象上に塗布されたコーティング剤の特性を判定するように構成されている制御構成要素と
を含む、コーティング剤の特性を判定するデバイスを提供する。
【００２５】
上記デバイスは、コーティング剤の代わりに、対象から放出された蛍光を測定するので、上記デバイスは、コーティング剤の種類およびコーティング剤中に含まれる層数に関係なく、対象上に塗布されたコーティング剤の量などの特性を判定することができる。
【００２６】
本発明のデバイスによれば、光源は、紫外線または青色光で対象を照射するように構成されていてもよい。
【００２７】
上記デバイスは、紫外線または青色光により、対象の蛍光を効果的に励起させることができる。
【００２８】
本発明のデバイスによれば、光検出器は、対象を照射する光の波長より長い波長を有する蛍光を検出するように構成されていてもよい。
【００２９】
上記デバイスは、対象を照射する光と対象から放出される蛍光とを容易に分離し、測定することができる。
【００３０】
本発明のデバイスによれば、制御構成要素は、光検出器により検出される蛍光スペクトル強度を含む測定結果を生成するように構成されていてもよい。
【００３１】
上記デバイスは、コーティング剤を対象上に塗布する前後に、各波長における蛍光スペクトル強度の変化を測定することにより、コーティング剤の様々な特性を判定することができる。
【００３２】
本発明のデバイスによれば、制御構成要素は、赤、緑、および青の波長範囲内の、光検出器により検出された蛍光の強度を含む測定結果を生成するように構成されていてもよい。
【００３３】
上記デバイスは、コーティング剤を対象上に塗布する前後に、赤、緑、および青の範囲内の、蛍光の光強度の変化を測定することにより、コーティング剤の様々な特性を判定することができる。
【００３４】
本発明のデバイスは、光検出器と対象との間にフィルタをさらに含んでいてもよく、フィルタは、光源から放出される光の波長を遮断するように構成されている。
【００３５】
上記デバイスは、フィルタにより、光源から放出される光を遮断して、対象から放出される蛍光のみを測定することにより、測定精度を向上させることができる。
【００３６】
本発明のデバイスは、光源および光検出器を取り囲むように、かつ対象と接触するように構成されているカバーをさらに含んでいてもよい。
【００３７】
上記デバイスは、外部からの環境光の影響なく、対象から放出される蛍光を測定することにより、測定精度を向上させることができる。
【００３８】
本発明のデバイスは、光源と光検出器との間に配設されている壁をさらに含んでいてもよく、壁は、光で対象を照射するときに壁と対象との間に空間を確保するように構成されている。
【００３９】
上記デバイスは、光源から放出される光を遮断して、対象により放出される蛍光のみを測定することにより、測定精度を向上させることができる。
【００４０】
本発明のデバイスによれば、対象はヒトの皮膚であってもよい。
【００４１】
上記デバイスは、ヒトの皮膚上に塗布されたコーティング剤の特性を判定することができる。
【発明の効果】
【００４２】
本発明の方法およびデバイスによれば、ヒトの皮膚上に塗布されたコーティング剤の量などの特性は、コーティング剤の種類およびコーティング剤中に含まれる層数と関係なく判定され得る。
【００４３】
本発明のさらなる特徴および利点が、以下の「本発明の詳細」および添付の図に示されている実施形態を参照することにより、明らかになるであろう。
【図面の簡単な説明】
【００４４】
【図１】本発明によるデバイスの実施形態の概略図である。
【図２】本発明による、コーティング剤の特性を判定する方法の概略流れ図である。
【図３】本発明による、コーティング剤の特性を判定する方法において、照射された対象から蛍光を放出する機構を示す概略図である。
【図４】異なる種類のコーティング剤を塗布する前後の、蛍光の測定結果を示すグラフである。
【図５】積層状のコーティング剤を塗布する前後の、蛍光の測定結果を示すグラフである。
【図６】異なる量のコーティング剤を塗布する前後の、蛍光の測定結果を示すグラフである。
【図７】ヒトの身体の異なる部分に日焼け止め剤を塗布する前後の、蛍光の測定結果を示すグラフである。
【図８】白色光ＬＥＤが光源として使用された場合の、測定結果を示すグラフである。
【図９】日焼け止め剤を塗布する前後の、蛍光と関連する色温度およびｉｓＦＬＡの測定結果を示すグラフである。
【図１０】ファンデーションを塗布する前後の、蛍光と関連する色温度およびｉｓＦＬＡの測定結果を示すグラフである。
【発明を実施するための形態】
【００４５】
本明細書では、「光」は「可視光」に限定されず、遠赤外線とγ線との間の広範囲内に含まれる波長を有する電磁波を示す。
【００４６】
図１は、本発明によるデバイスの実施形態の概略図を示す。本発明によるデバイス１は、光源２と、光検出器３と、光源２および光検出器３と信号をやりとりする制御構成要素４とを含む。光源２は、光で対象１０（例えば、コーティング剤を塗布する前後のヒトの皮膚）を照射するように構成されている。光検出器３は、対象１０から放出される蛍光を検出するように構成されている。
【００４７】
光源２は、紫外線または青色光で対象１０を照射するように構成されている。光源２から放出される紫外線は、３６０ｎｍと３８０ｎｍの間の紫外線Ａ波バンドの波長を有する光であってもよい。光源２から放出される青色光は、４００ｎｍと４５０ｎｍの間の波長を有する光であってもよい。光検出器３は、光源２から放出される光の波長より長い波長を有する光を検出するように構成されていてもよい。光検出器３は、検出された光の波長および強度に対応する検出信号を出力してもよい。例えば、４００ｎｍと７００ｎｍの間の可視光を検出する光検出器３はセンサであってもよい。光検出器３は、赤、緑、および青の波長範囲内の強度を測定することができる３チャネルＲＧＢセンサであってもよい。光検出器３は、異なる波長の詳細なスペクトル強度を測定するように構成されていてもよい。そのような構造を有する光検出器３は、各チャネルまたは波長と関連する光強度に対応する検出信号を出力するように構成されていてもよい。制御構成要素４は、例えば、光源２および光検出器３に電力を供給して、光を放出するための、光源２の信号を供給するように、かつ光検出器３から検出信号を受信するように構成されていてもよい。制御構成要素４は、光検出器３からの検出信号出力に基づいて、測定結果をデータとして生成し、格納するように、かつデータの必要な処理を実行するように構成されていてもよい。
【００４８】
デバイス１は、光源２により照射される対象１０と光検出器３との間に、フィルタ５をさらに含んでいてもよい。フィルタ５は、光源２から放出される光が有する波長を有する光を遮断するように構成されていてもよい。光源２から放出される光が、例えば３６０ｎｍと３８０ｎｍの間の紫外線Ａ波バンドの波長を有する紫外線である場合、フィルタ５は、紫外線Ａ波バンドの波長を有する光を遮断するように構成されていてもよい。光源２から放出される光が、例えば、４００ｎｍと４５０ｎｍの間の波長を有する青色光である場合、フィルタ５は、そのような波長を有する青色光を遮断するように構成されていてもよい。
【００４９】
デバイス１は、光源２および光検出器３を取り囲むように、かつ対象１０と接触するように構成されているカバー６を含んでいてもよい。カバー６が対象１０と接触している場合、外部からの環境光が光検出器３にぶつからない。したがって、光検出器３は、環境光のいかなる影響もなく、対象１０からの光のみを検出することができる。そのような構造は光検出器３の測定精度を向上させる。
【００５０】
デバイス１は、光源２と光検出器３との間に配設されている壁７を含んでいてもよい。壁７は、光で対象１０を照射するときに壁７と対象１０との間に空間を確保するように構成されていてもよい。そのような構造は、光源２から放出される光が、光検出器３に直接ぶつからないようにする。したがって、光検出器３が、対象１０から放出される光のみを検出することができるので、そのような構造が光検出器３の測定精度を向上させる。
【００５１】
図２は、本発明による、コーティング剤の特性を判定する方法１００の概略流れ図を示す。図３は、本発明による、コーティング剤の特性を判定する方法１００において、照射された対象１０から蛍光を放出する概略的機構を示す。
【００５２】
本発明による方法１００は、コーティング剤１１（例えば、紫外線防御コーティング剤または日焼け止め剤）の塗布前に、デバイス１の光源２から放出される光で対象１０（例えば、ヒトの皮膚）を照射するステップ１０１を実行する。光源２から放出された光は、例えば、３６０ｎｍと３８０ｎｍの間の紫外線Ａ波バンドの波長を有する紫外線、または４００ｎｍと４５０ｎｍの間の波長を有する青色光であってもよい。対象１０を照射するステップ１０１は、制御構成要素４からの命令に基づいて実行されてもよい。
【００５３】
次に、本方法１００は、照射に応答して、光検出器３を用いて、対象１０から放出される蛍光を検出するステップ１０２を実行する。ヒトの皮膚などの対象１０が紫外線または青色光で照射された場合、そのような光は、角質層１２または真皮１３内に含まれるコラーゲンなどの分子１４を励起させる。励起された分子１４は蛍光を放出する。蛍光は、通常、対象１０を照射する紫外線または青色光より長い波長、例えば４００ｎｍと７００ｎｍの間の可視光線の波長を有する。光検出器３は、赤、緑、および青の波長範囲内の強度を測定することができる３チャネルＲＧＢセンサであってもよい。光検出器３は、異なる波長の詳細なスペクトル強度を測定するように構成されていてもよい。蛍光が、そのような構造を有する光検出器３にぶつかった場合、光検出器３は、各チャネルまたは各波長におけるぶつかった蛍光の強度を検出し、蛍光の検出された強度に対応する検出信号を出力する。
【００５４】
次に、本方法１００は、制御構成要素４が光検出器３から検出信号出力を受信し、第１の測定結果をデータとして生成し、格納するステップ１０３を実行する。第１の測定結果は、例えば、赤波長、緑波長、および青波長における蛍光の強度のデータであってもよいか、または詳細な異なる波長におけるスペクトル強度であってもよい。
【００５５】
次に、本方法１００は、対象１０上にコーティング剤１１を塗布するステップ１０４を実行する。コーティング剤１１は、例えば、紫外線を吸収するかまたは遮断する紫外線防御コーティング剤、であってもよい。コーティング剤１１は日焼け止め剤であってもよい。コーティング剤１１は、必ずしも、先行技術において開示されているように、対象１０を照射する紫外線または青色光に応答して蛍光を放出する蛍光性発色団を含む特定のコーティング剤であるとは限らない。コーティング剤１１は、複数の種類のコーティング剤で構成されていてもよいか、または複数の種類のコーティング剤の多層膜としてコーティングされていてもよい。
【００５６】
次に、本方法１００は、コーティング剤１１の塗布後、デバイス１の光源２から放出される光で、対象１０を照射するステップ１０５を実行する。光源２から放出される光は、ステップ１０１において光源２から放出される光と同じ波長を有する。光源２からの光は、紫外線もしくは青色光を吸収するかまたは遮断するコーティング剤１１を介して対象１０にぶつかるので、ステップ１０１における光と比較して、対象１０に到達する光が減少する。光で対象１０を照射するステップ１０５は、制御構成要素４からの命令に基づいて実行されてもよい。
【００５７】
次に、本方法１００は、光検出器３を用いて、照射に応答して対象１０から放出される蛍光を検出するステップ１０６を実行する。蛍光は、ステップ１０２と同じ方法で、対象１０の内部の蛍光性発色団から放出される。対象１０が例えばヒトの皮膚である場合、蛍光性発色団は、角質層１２または真皮１３内に含まれるコラーゲンなどの分子１４である。蛍光はステップ１０２の蛍光と同じ波長を有する。蛍光は、コーティング剤１１を介してぶつかった光に応答して励起された蛍光性発色団から放出されるので、放出された蛍光は、ステップ１０２の蛍光に比べて減少する。蛍光が光検出器３にぶつかった場合、光検出器３は、各チャネルまたは各波長におけるぶつかった蛍光の強度を検出し、蛍光の検出された強度に対応する検出信号を出力する。
【００５８】
次に、本方法１００は、制御構成要素４が、光検出器３からの検出信号出力を受信し、第２の測定結果をデータとして生成し、格納するステップ１０７を実行する。第２の測定結果は、例えば、赤波長、緑波長、および青波長における蛍光の強度、または詳細な異なる波長におけるスペクトル強度のデータであってもよい。
【００５９】
次に、本方法１００は、制御構成要素４が第１の測定結果と第２の測定結果とを比較して、コーティング剤の特性を判定するステップ１０８を実行する。コーティング剤の様々な特性、例えばコーティング剤の量および種類が、第１の測定結果と第２の測定結果との間の差異に基づいて判定され得る。
【００６０】
次に、実際の測定結果を参照すると、本方法１００による、コーティング剤の特性の判定は以下に検討されるであろう。
【００６１】
図４は、コーティング剤１１の異なる種類が対象１０としてのヒトの皮膚に塗布された場合の、コーティング剤の特性の判定を示す。
【００６２】
コーティング剤１１の塗布前のヒトの皮膚を、光源２からの紫外線Ａ波バンドの波長を有する光で照射し、放出された蛍光を第１の測定結果を得るために測定した。図４Ａは第１の測定結果を示す。３チャネルＲＧＢセンサを光検出器３として、赤波長、緑波長、および青波長における光の強度を測定するために使用した。図４Ａのグラフの水平軸は、赤波長、緑波長、および青波長を示し、垂直軸は、相対値での光強度を示す。ヒトの前腕の異なる４つの位置で測定を行った。４つの位置で測定された蛍光の強度は、互いに大きく異ならなかった。青色光の強度が最も高い理由は、青色光が光源２から放出される光の波長に最も近いことである。
【００６３】
次に、４つの異なる種類のコーティング剤ＡからＤまでの１つをコーティング剤１１として塗布した後、ヒトの皮膚を、紫外線Ａ波バンドの波長を有する光で照射し、放出された蛍光を測定して、第２の測定結果を得た。コーティング剤の全てが蛍光性発色団を含む訳ではなかった。コーティング剤ＡからＣまでが、日焼け止め機能を有し、コーティング剤Ｄが保湿機能を有した。図４Ｂは、図４Ａに示されているコーティング剤塗布前の、ヒトの皮膚からの蛍光の第１の測定結果の平均と共に、第２の測定結果を示す。コーティング剤塗布後に測定される蛍光の強度は、コーティング剤塗布前の蛍光と比較して大きく減少したことが、図４Ｂから明らかである。したがって、コーティング剤の存在は、光で皮膚を照射することにより得られた測定結果を比較すること、およびコーティング剤塗布の前後に、放出された蛍光を測定することにより判定されたことが分かった。さらに、保湿のためのコーティング剤Ｄの蛍光の強度の低下は小さかった。
【００６４】
図５は、複数の種類のコーティング剤１１が対象１０としてのヒトの皮膚上に積層として塗布された場合の、コーティング剤の特性の判定を示す。
【００６５】
コーティング剤１１の塗布前に、ヒトの皮膚を、光源２からの紫外線Ａ波バンドの波長を有する光で照射し、放出された蛍光を測定して、第１の測定結果を得た。図５Ａは第１の測定結果を示す。赤波長、緑波長、および青波長における光の強度を測定するために、３チャネルＲＧＢセンサを光検出器３として使用した。図５Ａのグラフの水平軸は赤波長、緑波長、および青波長を示し、垂直軸は相対値での光強度を示す。ヒトの前腕の異なる５つの位置で測定を行った。
【００６６】
次に、４つの異なる種類のコーティング剤ＡからＤまでの１つをコーティング剤１１として塗布した後、ヒトの皮膚を、光源２からの、紫外線Ａ波バンドの波長を有する光で照射し、放出された蛍光を測定して、第２の測定結果を得た。図５Ｂは、図５Ａに示されている、コーティング剤塗布前の、ヒトの皮膚からの蛍光の第１の測定結果の平均と共に、第２の測定結果を示す。コーティング剤Ａは、ＳＰＦ  （Ｓｕｎ  Ｐｒｏｔｅｃｔｉｏｎ  Ｆａｃｔｏｒ）  ５０の日焼け止め剤の層を１つだけ含む。コーティング剤Ｂは、ファンデーションが後に続く、ＳＰＦ  ５０の日焼け止め剤の層の積層である。コーティング剤Ｃは、ＳＰＦ  ５０の日焼け止め剤の層が後に続く、ファンデーションの層の積層である。コーティング剤Ｄは、ＳＰＦ  ５０の日焼け止め機能を有するファンデーションの層を１つだけ含む。図５Ｂに示されている通り、コーティング剤塗布前の蛍光と比較して、コーティング剤後に測定された蛍光は大幅に減少した。さらに、コーティング剤ＡからＤまでの測定結果は互いに大きく異ならなかった。
【００６７】
図６は、対象１０としてのヒトの皮膚上に塗布された異なる量のコーティング剤１１の特性の判定を示す。
【００６８】
コーティング剤１１の塗布前に、光源２からの紫外線Ａ波バンドの波長を有する光で、ヒトの皮膚を照射し、放出された蛍光を測定して、第１の測定結果（図６の「素肌ａｖｇ」のデータ）を得た。次に、異なる量のコーティング剤ＡからＣまでをコーティング剤１１として塗布した後、光源２からの紫外線Ａ波バンドの波長を有する光で、ヒトの皮膚を照射し、放出された蛍光を測定して、第２の測定結果を得た。コーティング剤ＡからＣまでは、２ｍｇ、５ｍｇ、および８ｍｇそれぞれで皮膚上の同一領域上に塗布された、ＳＰＦ  ５０の日焼け止め剤であった。図６に示されている通り、日焼け止め剤の量を増加させると、測定される蛍光の減少につながる。
【００６９】
図７は、ヒトの異なる部分にＳＰＦ  ５０の日焼け止め剤をコーティング剤１１として塗布する前後の、蛍光の測定結果の比較を示す。ヒトの左腕の３つの部分、右腕の３つの部分、左右の頬、および左右の額を、測定位置として選択した。赤波長（ｒ）、緑波長（ｇ）、青波長（ｂ）、波長全体（ｃ）、赤色光の強度と緑色光の強度との間の勾配（ｉｓＦＬＡ）、および赤波長から青波長までの強度の積分（グラフの領域、Ａｒｅａ）に関するデータが得られた。図７Ａは、コーティング剤塗布前の蛍光の測定結果（第１の測定結果）を示し、図７Ｂは、コーティング剤塗布後の蛍光の測定結果（第２の測定結果）を示す。測定位置に関わらず、コーティング剤を塗布することが、結果的に、赤波長、緑波長、および青波長を有する蛍光の強度の減少をもたらした。腕の蛍光の強度は、頬および額からの蛍光と比較して、大幅に減少した。図７のデータ「ｒｅｆ」は、測定前にデバイスを較正するための、白色物体の照射の測定結果である。したがって、データ「ｒｅｆ」はコーティング剤の測定に直接関連していない。同じことが、以下の測定結果に適用される。
【００７０】
図８は、光源２として白色光ＬＥＤを使用した場合の結果を示す。図７と同じ方法で、ヒトの左腕の３つの部分、右腕の３つの部分、左右の頬、および左右の額を、測定位置として選択した。ＳＰＦ  ５０の日焼け止め剤をコーティング剤として使用した。図８Ａは、コーティング剤塗布前の蛍光の測定結果（第１の測定結果）を示し、図８Ｂは、コーティング剤塗布後の蛍光の測定結果（第２の測定結果）を示す。コーティング剤塗布の前後で、測定結果間に大きな差異はなかった。したがって、白色光ＬＥＤは光源２に適さないこと、および紫外線Ａ波または青波長の範囲内の光を放出する光源が好ましいことが分かった。
【００７１】
図９が、異なる波長における蛍光の強度の代わりに、コーティング剤塗布の前後に測定された、色温度（ＣＴ）および赤色光の強度と青色光の強度との間の勾配（ｉｓＦＬＡ）の結果を示す。図７および図８と同じ方法で、ヒトの左腕の３つの部分、右腕の３つの部分、左右の頬、および左右の額を、測定位置として選択した。ＳＰＦ  ５０の日焼け止め剤をコーティング剤１１として使用した。図９Ａは、コーティング剤塗布の前後に測定された蛍光の色温度の変化を示す。図９Ｂは、コーティング剤塗布の前後に測定された蛍光のｉｓＦＬＡの変化を示す。コーティング剤を塗布することが、結果的に、色温度およびｉｓＦＬＡの減少をもたらすことが分かった。詳細には、色温度およびｉｓＦＬＡの変化は大きかった。
【００７２】
図１０は、ファンデーションをコーティング剤１１として塗布する前後に測定された蛍光の色温度およびｉｓＦＬＡの変化を示す。図７から図９までと同じ方法で、ヒトの左腕の３つの部分、右腕の３つの部分、左右の頬、および左右の額を、測定位置として選択した。図１０Ａは、コーティング剤塗布の前後に測定された蛍光の色温度の変化を示す。図１０Ｂは、コーティング剤塗布の前後に測定された蛍光のｉｓＦＬＡの変化を示す。ファンデーションを塗布することが、結果的に、ＳＰＦ  ５０の日焼け止め剤の結果と同様に、色温度およびｉｓＦＬＡの減少をもたらすことが分かった。
【００７３】
上記結果から、コーティング剤の存在が、紫外線Ａ波または青波長の範囲を有する光で対象を照射すること、およびコーティング剤塗布の前後に蛍光を測定して、測定結果を比較することにより、判定され得ることが分かった。コーティング剤の量が蛍光の減少に基づいて測定され得ることが分かった。さらに、コーティング剤が蛍光性発色団を含まない場合にも、コーティング剤の量が判定され得ることが分かった。
【００７４】
前述の実施形態が、本発明を限定するのではなく、本発明の技術的解決策を説明しようとしているに過ぎないことに留意すべきである。前述の実施形態を参照して、本発明は詳細に説明されているが、当業者は、彼らが、依然として、前述の実施形態内に記録されている技術的解決策を修正してもよいか、またはこれらの技術的特徴の部分もしくは全体に対して等価の置換を行い得ることを理解すべきである。
【符号の説明】
【００７５】
１  デバイス
２  光源
３  光検出器
４  制御構成要素
５  フィルタ
６  カバー
７  壁
１０  対象
１１、Ａ、Ｂ、Ｃ、Ｄ、Ｅ  コーティング剤
１２  角質
１３  真皮
１４  分子
１００  方法
Ａｒｅａ  赤波長から青波長までの強度の積分、グラフの領域
ＣＴ  色温度
ｂ  青波長
ｃ  波長全体
ｇ  緑波長
ｉｓＦＬＡ  赤色光の強度と緑色光の強度との間の勾配、赤色光の強度と青色光の強度との間の勾配
ｒ  赤波長
ｒｅｆ  測定前にデバイスを較正するための、白色物体の照射の測定結果
【図１】
2019100741.tif 000003
【図２】
2019100741.tif 000004
【図３】
2019100741.tif 000005
【図４】
2019100741.tif 000006
【図５】
2019100741.tif 000007
【図６】
2019100741.tif 000008
【図７】
2019100741.tif 000009
【図８】
2019100741.tif 000010
【図９】
2019100741.tif 000011
【図１０】
2019100741.tif 000012
【外国語明細書】
2019100741000001.pdf